(57)【要約】  非水系溶媒と電解質とを含む非水系電解液を備えた非水電解液二次電池において、高温で充放電サイクルを繰り返した後の容量維持率を向上させるための非水系電解液に対する添加物の組成を提供する。非水系溶媒と電解質とを含む非水系電解液を備えた非水電解液二次電池であって、非水系電解液に対して、オキサラト錯体をアニオンとするリチウム塩が少なくとも２種類、添加されている。一例として、２種類のリチウム塩は、リチウムビスオキサレートボレート（Ｌｉ［Ｂ（Ｃ２Ｏ４）２］）とジフルオロ（ビスオキサラト）リン酸リチウム（Ｌｉ［ＰＦ２（Ｃ２Ｏ４）２］）である。【特許請求の範囲】
【請求項１】
非水系溶媒と電解質とを含む非水系電解液を備えた非水電解液二次電池であって、
前記非水系電解液に対して、オキサラト錯体をアニオンとするリチウム塩が少なくとも２種類添加されている、非水電解液二次電池。
【請求項２】
前記リチウム塩は、Ｌｉ［Ｍ（Ｃ２Ｏ４）ｘＲｙ］（式中、ＭはＰ、Ｂ、Ａｌ、ＳｉおよびＣからなる群より選択される１種、Ｒはハロゲン基、アルキル基およびハロゲン化アルキル基からなる群より選択される１種の基、ｘは正の整数、ｙは０または正の整数である）である、請求項１に記載の非水電解液二次電池。
【請求項３】
前記リチウム塩は、リチウムビスオキサレートボレート（Ｌｉ［Ｂ（Ｃ２Ｏ４）２］）とジフルオロ（ビスオキサラト）リン酸リチウム（Ｌｉ［ＰＦ２（Ｃ２Ｏ４）２］）である、請求項２に記載の非水電解液二次電池。
【請求項４】
前記非水系電解液１００重量部に対して、リチウムビスオキサレートボレートが０．３重量部以上３．０重量部以下、かつ、ジフルオロ（ビスオキサラト）リン酸リチウムが０．３重量部以上２．０重量部以下添加されている、請求項３に記載の非水電解液二次電池。
【請求項５】
前記非水系電解液１００重量部に対して、リチウムビスオキサレートボレートが０．５重量部以上１．５重量部以下、かつ、ジフルオロ（ビスオキサラト）リン酸リチウムが０．５重量部以上１．０重量部以下添加されている、請求項４に記載の非水電解液二次電池。
【発明の詳細な説明】
【技術分野】
【０００１】
この発明は、一般的に非水系溶媒と電解質とを含む非水系電解液を備えた非水電解液二次電池に関し、特定的には非水系電解液に対する添加物の組成を改善した非水電解液二次電池に関するものである。
【背景技術】
【０００２】
従来から、非水電解液二次電池では、たとえば、ジメチルカーボネート等の非水系溶媒に、電解質として六フッ化リン酸リチウム等のリチウム塩を溶解させた非水系電解液が用いられている。このような非水系電解液に、電池特性を改善するために種々の添加物を含ませることが行われている。【０００３】
たとえば、特開２００７−１６５１２５号公報（以下、特許文献１という）には、サイクル特性、高温保存性等、耐久性を向上させ、パワー用途に使用できるように内部抵抗の上昇を抑制するための非水電解液電池用電解液と非水電解液電池が提案されている。この非水電解液電池用電解液は、非水有機溶媒と溶質とからなる非水電解液電池用電解液において、添加剤として、ビス（オキサラト）ホウ酸塩、ジフルオロ（オキサラト）ホウ酸塩、トリス（オキサラト）リン酸塩、ジフルオロ（ビスオキサラト）リン酸塩、テトラフル（オキサラト）リン酸塩からなる第一化合物群から選ばれた少なくとも一つの化合物と、モノフルオロリン酸塩、ジフルオロリン酸塩からなる第二化合物群から選ばれた少なくとも一つの化合物を含む。
【先行技術文献】
【特許文献】
【０００４】
【特許文献１】特開２００７−１６５１２５号公報
【発明の概要】
【発明が解決しようとする課題】
【０００５】
特許文献１では、非水電解液電池用電解液における添加剤として、オキサラト錯体をアニオンとする一つのリチウム塩と、一つのフルオロリン酸塩とを組み合わせて用いることにより、高温で充放電サイクル試験を繰り返した後の容量維持率を向上させ、内部抵抗の上昇とガスの発生とを抑制することができることが記載されている。【０００６】
しかしながら、特許文献１に記載された添加剤を用いても、非水電解液電池において、高温で充放電サイクルを繰り返した後の容量維持率を向上させるには限度があった。【０００７】
また、特許文献１においては、オキサラト錯体をアニオンとするリチウム塩を２種類用いた非水電解液二次電池の実施例については、具体的に開示されておらず、そのような実施例において、高温で充放電サイクルを繰り返した後の容量維持率についても何ら評価されていない。【０００８】
そこで、この発明の目的は、非水系溶媒と電解質とを含む非水系電解液を備えた非水電解液二次電池において、高温で充放電サイクルを繰り返した後の容量維持率を向上させるための非水系電解液に対する添加物の組成を提供することである。
【課題を解決するための手段】
【０００９】
この発明に従った非水電解液二次電池は、非水系溶媒と電解質とを含む非水系電解液を備えた非水電解液二次電池であって、非水系電解液に対して、オキサラト錯体をアニオンとするリチウム塩が少なくとも２種類添加されている。【００１０】
この発明の非水電解液二次電池においては、非水系電解液に対して、オキサラト錯体をアニオンとするリチウム塩が少なくとも２種類添加されていることにより、高温で充放電サイクルを繰り返した後の容量維持率、すなわち、高温サイクル特性を向上させることができる。【００１１】
この発明の非水電解液二次電池において、少なくとも２種類のリチウム塩は、Ｌｉ［Ｍ（Ｃ２Ｏ４）ｘＲｙ］（式中、ＭはＰ、Ｂ、Ａｌ、ＳｉおよびＣからなる群より選択される１種、Ｒはハロゲン基、アルキル基およびハロゲン化アルキル基からなる群より選択される１種の基、ｘは正の整数、ｙは０または正の整数である）であることが好ましい。【００１２】
この発明の非水電解液二次電池において、２種類のリチウム塩は、リチウムビスオキサレートボレート（Ｌｉ［Ｂ（Ｃ２Ｏ４）２］）【００１３】
【化１】
2010079565.tif 000002
【００１４】
とジフルオロ（ビスオキサラト）リン酸リチウム（Ｌｉ［ＰＦ２（Ｃ２Ｏ４）２］）【００１５】
【化２】
2010079565.tif 000003
【００１６】
であることが好ましい。【００１７】
また、この発明の非水電解液二次電池において、非水系電解液１００重量部に対して、リチウムビスオキサレートボレートが０．３重量部以上３．０重量部以下、かつ、ジフルオロ（ビスオキサラト）リン酸リチウムが０．３重量部以上２．０重量部以下添加されていることが好ましい。【００１８】
さらに、この発明の非水電解液二次電池において、非水系電解液１００重量部に対して、リチウムビスオキサレートボレートが０．５重量部以上１．５重量部以下、かつ、ジフルオロ（ビスオキサラト）リン酸リチウムが０．５重量部以上１．０重量部以下添加されていることが好ましい。【００１９】
この場合、高温サイクル特性をさらに向上させることができる。
【発明の効果】
【００２０】
以上のようにこの発明によれば、非水系溶媒と電解質とを含む非水系電解液を備えた非水電解液二次電池において、高温で充放電サイクルを繰り返した後の容量維持率を向上させるための非水系電解液に対する添加物の組成を提供することができる。
【発明を実施するための形態】
【００２１】
本願発明者は、高温で充放電サイクルを繰り返した後の容量維持率を向上させるための非水系電解液に対する添加物の組成について種々検討を重ねた。その結果、オキサラト錯体をアニオンとするリチウム塩を少なくとも２種類用いて、非水系電解液に添加すれば、高温で充放電サイクルを繰り返した後の容量維持率を向上させることができることを見出した。このような本願発明者の知見に基づいて本発明はなされたものである。
【００２２】
この発明の非水電解液二次電池において、２種類のリチウム塩は、一例として、リチウムビスオキサレートボレート（Ｌｉ［Ｂ（Ｃ２Ｏ４）２］）
【００２３】
【化１】
2010079565.tif 000004
【００２４】
とジフルオロ（ビスオキサラト）リン酸リチウム（Ｌｉ［ＰＦ２（Ｃ２Ｏ４）２］）
【００２５】
【化２】
2010079565.tif 000005
【００２６】
である。
【００２７】
好ましくは、上記の２種類のリチウム塩については、非水系電解液１００重量部に対して、リチウムビスオキサレートボレートが０．３重量部以上３．０重量部以下、かつ、ジフルオロ（ビスオキサラト）リン酸リチウムが０．３重量部以上２．０重量部以下添加されている。
【００２８】
また、好ましくは、非水系電解液１００重量部に対して、リチウムビスオキサレートボレートを０．５重量部以上１．５重量部以下、かつ、ジフルオロ（ビスオキサラト）リン酸リチウムを０．５重量部以上１．０重量部以下添加することにより、高温で充放電サイクルを繰り返した後の容量維持率をさらに向上させることができる。
【００２９】
この発明の一つの実施の形態では、非水電解液二次電池は、非水系溶媒に電解質を溶解させた非水系電解液と、正極と、負極とを備える。
【００３０】
上記の非水系溶媒としては、ジメチルカーボネート、エチルメチルカーボネート、エチレンカーボネート、プロピレンカーボネート、ブチレンカーボネート、ジエチルカーボネート等を単独で用いることができ、または、２種以上組み合わせて用いることができる。さらにギ酸メチル、ギ酸エチル、メチルアセテート、エチルアセテート等の鎖状エステル系、γーブチロラクトン等の環状エステル系、スルホラン等の環状スルホン系が含まれていてもよい。
【００３１】
また、上記の電解質としてはＬｉＰＦ６、ＬｉＡｓＦ６、ＬｉＢＦ４、ＬｉＣＦ３ＳＯ３、ＬｉＣ（ＳＯ２ＣＦ３）３、ＬｉＮ（ＳＯ２Ｃ２Ｆ５）２、ＬｉＮ（ＳＯ２ＣＦ３）２等を単独で用いることができ、または、２種以上組み合わせて用いることができる。
【００３２】
さらに、正極と負極とは、セパレータを介して交互に積層されて配置されている。電池要素の構造は、複数の短冊状の正極、複数の短冊状のセパレータおよび複数の短冊状の負極の積層体、いわゆる枚葉構造の積層体から構成されてもよく、長尺状のセパレータを九十九折りして、短冊状の正極と短冊状の負極とを交互に介在させることによって構成してもよい。また、電池要素の構造として、長尺状の正極、長尺状のセパレータおよび長尺状の負極を巻回してなる巻回型構造を採用してもよい。以下の実施例では、電池要素の構造として巻回型構造を採用している。
【００３３】
正極は、正極集電体の両面に正極活物質が積層されて形成されている。一例として、正極集電体はアルミニウムからなる。正極活物質は、コバルト酸リチウム複合酸化物（ＬＣＯ）、マンガン酸リチウム複合酸化物（ＬＭＯ）、ニッケル酸リチウム複合酸化物（ＬＮＯ）、リチウム−ニッケル−マンガン−コバルト複合酸化物（ＬＮＭＣＯ）、リチウム−マンガン−ニッケル複合酸化物（ＬＭＮＯ）、リチウム−マンガン−コバルト複合酸化物（ＬＭＣＯ）、リチウム−ニッケル−コバルト複合酸化物（ＬＮＣＯ）等を用いることができる。さらに、正極活物質は、上記の材料を混合したものでもよい。正極活物質は、ＬｉＦｅＰＯ４といったオリビン系材料でもよい。
【００３４】
一方、負極は、負極集電体の両面に負極活物質が積層されて形成されている。一例として、負極集電体は銅からなり、負極活物質は炭素材料からなる。負極活物質の炭素材料としては、グラファイト、ハードカーボン、ソフトカーボン等が用いられる。また、負極活物質は、上記の材料を混合したものでもよい。負極活物質はチタン酸リチウムのようなセラミックやＳｉ、Ｓｎ等の合金系材料でもよい。
【００３５】
セパレータとしては、特に限定されるべきものではなく、従来から公知のものを用いることができる。なお、本発明においては、セパレータは、その名称によって限定されるべきものではなく、セパレータの代わりにセパレータとしての機能（役割）を有するような固体電解質やゲル状電解質を用いてもよい。また、アルミナやジルコニアなどの無機材料を含有させたセパレータを用いてもよい。
【実施例】
【００３６】
以下のようにして作製した正極と負極と非水系電解液とを用いて、非水電解液に対する添加物の組成を以下の表１に示すように異ならせることにより、実施例１〜１１と比較例１〜７の非水電解液二次電池を作製した。【００３７】
（正極の作製）
正極活物質として組成式ＬｉＮｉ１／３Ｍｎ１／３Ｃｏ１／３Ｏ２で表されるリチウム−ニッケル−マンガン−コバルト複合酸化物（ＬＮＭＣＯ）と、導電助剤としての炭素と、バインダーとしてのポリフッ化ビニリデン（ＰＶＤＦ）とを重量比率で９０：７：３になるように配合して、Ｎ−メチル２−ピロリドン（ＮＭＰ）と混錬することにより、スラリーを作製した。このスラリーを、集電体としてのアルミニウム箔の両面に塗布し、乾燥させた後、ロールプレスにて圧延することによって正極を作製した。【００３８】
（負極の作製）
負極活物質としての天然黒鉛粉末と、バインダーとしてのＰＶＤＦとを重量比率で９５：５になるように配合して、ＮＭＰと混錬することにより、スラリーを作製した。このスラリーを、集電体としての銅箔の両面に塗布し、乾燥させた後、ロールプレスにて圧延することによって負極を作製した。【００３９】
（非水系電解液の作製）
溶媒は、ジメチルカーボネート（ＤＭＣ）とエチルメチルカーボネート（ＥＭＣ）とエチレンカーボネート（ＥＣ）とを体積比率で１：１：１になるように調製することにより準備した。この溶媒に、電解質としての六フッ化リン酸リチウム（ＬｉＰＦ６）を１ｍｏｌ／Ｌの割合で溶解させることにより、非水系電解液を作製した。【００４０】
得られた非水系電解液に、非水系電解液１００重量部に対して、リチウムビスオキサレートボレート（Ｌｉ［Ｂ（Ｃ２Ｏ４）２］）とジフルオロ（ビスオキサラト）リン酸リチウム（Ｌｉ［ＰＦ２（Ｃ２Ｏ４）２］）とを、表１に示す重量部で添加することにより、添加物を含む非水系電解液を作製した。【００４１】
（電池の作製）
上記で作製した正極と負極にリードタブを設けた。この正極と負極の間に多孔性セパレータを介在させて扁平状に捲回したものを、アルミニウムを中間層として含むラミネートフィルムからなる外包材の内部に収納した。その後、上記で作製した非水系電解液を外包材の内部に注入した後、外包材の開口部を封止することにより、電池容量が２６０ｍＡｈの非水電解液二次電池を作製した。【００４２】
以上のようにして得られた実施例１〜１１と比較例１〜７の非水電解液二次電池を用いて、以下の特性を測定した。その測定結果を表１に示す。【００４３】
（初回放電容量の測定）
充電電流を７５ｍＡとして電圧が４．２Ｖになるまで各電池に充電した後、さらに電圧を４．２Ｖに維持した状態で充電電流を減少させ、充電電流が１２．５ｍＡになるまで各電池に充電した。そして、放電電流を２５０ｍＡとして電圧が２．５Ｖになるまで各電池を放電したときの初回放電容量を測定した。【００４４】
（高温サイクル特性）
高温サイクル特性として、温度６０℃で充放電サイクルを１００サイクル繰り返した後の容量維持率を測定した。具体的には、温度６０℃の雰囲気下において充電電流を５００ｍＡとして電圧が４．２Ｖになるまで各電池に充電した後、さらに電圧を４．２Ｖに維持した状態で充電電流を減少させ、充電電流が１２．５ｍＡになるまで各電池に充電した。そして、放電電流を５００ｍＡとして電圧が２．５Ｖになるまで各電池を放電したときの放電容量を測定した。このような充放電を１サイクルとして１００サイクル繰り返した。１サイクル後に測定した放電容量に対する、１００サイクル後に測定した放電容量の割合を次の式で算出し、得られた値を１００サイクル後の容量維持率（％）として評価した。【００４５】
容量維持率（％）＝｛（１００サイクル後の放電容量）／（１サイクル後の放電容量）｝×１００【００４６】
【表１】
2010079565.tif 000006
【００４７】
表１に示す結果から、実施例１〜１１では、非水系電解液に対して、リチウムビスオキサレートボレートとジフルオロ（ビスオキサラト）リン酸塩を添加することにより、具体的には、非水系電解液１００重量部に対して、リチウムビスオキサレートボレートを０．３重量部以上３．０重量部以下、かつ、ジフルオロ（ビスオキサラト）リン酸リチウムを０．３重量部以上２．０重量部以下添加することにより、高温で充放電サイクルを繰り返した後の容量維持率、すなわち、高温サイクル特性を向上させることができることがわかる。【００４８】
また、実施例２、３、５、６、８、９では、非水系電解液１００重量部に対して、リチウムビスオキサレートボレートを０．５重量部以上１．５重量部以下、かつ、ジフルオロ（ビスオキサラト）リン酸リチウムを０．５重量部以上１．０重量部以下添加することにより、高温サイクル特性をさらに向上させることができることがわかる。【００４９】
今回開示された実施の形態や実施例はすべての点で例示であって制限的なものではないと考慮されるべきである。本発明の範囲は以上の実施の形態や実施例ではなく、請求の範囲によって示され、請求の範囲と均等の意味および範囲内でのすべての修正や変形を含むものであることが意図される。
【産業上の利用可能性】
【００５０】
この発明によれば、非水系溶媒と電解質とを含む非水系電解液を備えた非水電解液二次電池において、高温で充放電サイクルを繰り返した後の容量維持率を向上させるための非水系電解液に対する添加物の組成を提供することができるので、本発明は、非水系電解液に添加物を含ませた非水電解液二次電池に適用することができる。
【国際調査報告】
2010079565.tif 000007
2010079565.tif 000008